(57)【要約】【課題】プレス加工後の皮膜に割れを生じさせず、アルカリ腐食による不快な臭気の発生を抑制することができるアルミニウム製フィン材を提供する。【解決手段】本発明に係るアルミニウム（Ａｌ）製フィン材１０は、Ａｌ基板１と、このＡｌ基板１の表面から近い順に、耐食性皮膜層２と親水性皮膜層３とをこの順で備え、前記耐食性皮膜層２は、ポリオレフィン系樹脂を含む樹脂組成物からなり、前記親水性皮膜層３は、ポリアクリル酸、ポリアクリル酸のアルカリ金属塩、ポリアクリル酸アンモニウムからなる群から選択される少なくとも１種以上を含む樹脂組成物からなり、前記耐食性皮膜層２の皮膜付着量が０．０１〜８．０ｇ／ｍ２であり、前記親水性皮膜層３の皮膜付着量が０．０２〜１０ｇ／ｍ２であることを特徴とする。【選択図】図１
2016191479.tif 000002
【特許請求の範囲】
【請求項１】
アルミニウムまたはアルミニウム合金からなるアルミニウム基板と、このアルミニウム基板の表面から近い順に、耐食性皮膜層と親水性皮膜層とをこの順で備えるアルミニウム製フィン材であって、
前記耐食性皮膜層は、ポリオレフィン系樹脂を含む樹脂組成物からなり、
前記親水性皮膜層は、ポリアクリル酸、ポリアクリル酸のアルカリ金属塩、ポリアクリル酸アンモニウムからなる群から選択される少なくとも１種以上を含む樹脂組成物からなり、
前記耐食性皮膜層の皮膜付着量が０．０１〜８．０ｇ／ｍ２であり、
前記親水性皮膜層の皮膜付着量が０．０２〜１０ｇ／ｍ２であることを特徴とするアルミニウム製フィン材。
【請求項２】
前記アルミニウム基板と前記耐食性皮膜層との間に化成処理皮膜層をさらに備え、
前記化成処理皮膜層は、無機酸化物または有機−無機複合化合物からなることを特徴とする請求項１に記載のアルミニウム製フィン材。
【請求項３】
前記親水性皮膜層の表面に、さらに潤滑性皮膜層を備え、
前記潤滑性皮膜層が、ポリエチレングリコール、カルボキシメチルセルロースおよびカルボキシメチルセルロースのアルカリ金属塩よりなる群から選択される１種以上を含む樹脂組成物からなることを特徴とする請求項１または請求項２に記載のアルミニウム製フィン材。
【発明の詳細な説明】
【技術分野】
【０００１】
本発明は、熱交換器などに用いられるアルミニウム製フィン材に関する。
【背景技術】
【０００２】
熱交換器は、ルームエアコン、パッケージエアコン、冷凍ショーケース、冷蔵庫、オイルクーラおよびラジエータ等の様々な分野の製品に用いられている。熱交換器には、熱伝導性、加工性、耐食性などに優れるアルミニウムまたはアルミニウム合金からなる基板を用いて形成されたフィンが広く使用されている。フィンの表面には、フィンの耐水性を高めるための耐食性皮膜層や、親水性を高めるための親水性皮膜層が設けられている。このようなフィンに関する発明が、例えば、特許文献１〜３に開示されている。
【０００３】
例えば、特許文献１には、分子量５０００〜５００００の架橋性を有する基材樹脂１００質量部に対し、アミノプラスト樹脂１０〜３０質量部及び平均分子量４００〜２０００の非架橋性のアクリル樹脂またはエポキシ樹脂からなる軟化剤１〜５０質量部を配合した組成物、該組成物を塗布したアルミニウムフィン素材及び該アルミニウムフィン素材の表面に親水性樹脂塗料を塗布したプレコートアルミニウムフィン材が記載されている。
【０００４】
特許文献２には、アクリル基を有するビスフェノールＡ型エポキシ樹脂にアクリル基を有する樹脂を前記エポキシ樹脂の１０〜３５質量％含むエポキシ樹脂系塗料に、溶剤として直鎖状の、ブタノールおよび／またはブチルセロソルブを用いた水性塗料をアルミニウムフィン基材にベース塗膜として設け、該塗膜上に親水性樹脂塗膜を設けたことを特徴とするプレコートアルミニウムフィン材が記載されている。
【０００５】
特許文献３には、アルミニウムよりなる基板と、該基板の表面に形成した第１塗膜と、該第１塗膜の表面に形成した第２塗膜とからなり、上記第１塗膜は、ベース樹脂にワックスを含有してなると共に、膜厚が０．２〜２０μｍであり、上記ベース樹脂は、ウレタン系樹脂、エポキシ樹脂、ポリエステル樹脂、フェノール樹脂のうち１種又は２種以上からなり、上記第１塗膜における上記ワックスの含有量は、上記ベース樹脂１００質量部に対して０．１〜１０質量部であり、上記ワックスは、カルナウバ、ポリエチレン、ナイロン、ポリエステル、フッ素系樹脂、ポリプロピレン、アミノ樹脂、シリコン系樹脂のうち１種又は２種以上からなり、上記第２塗膜は、親水性樹脂に親水性潤滑剤を含有してなると共に、膜厚が０．２〜５μｍであり、上記親水性潤滑剤は、分子量１０００〜４０００００の水溶性ポリエーテルからなることを特徴とする熱交換器用アルミニウムフィン材が記載されている。
【先行技術文献】
【特許文献】
【０００６】
【特許文献１】特開平６−６５５２４号公報
【特許文献２】特許第４８１８００３号公報
【特許文献３】特許第５２３２６９１号公報
【発明の概要】
【発明が解決しようとする課題】
【０００７】
しかしながら、特許文献１〜３に記載されている発明は、加工後の正常部分の耐食性や、加工時の工具摩耗の抑制、加工により塗膜表面に顕在化する傷に対しては有効であるが、加工部分の塗膜に生じる微細な割れを抑制することができない。そのため、例えば、エアコンの実使用において熱交換器およびフィン材の清掃の際に一般的に使用されるアルカリ性の洗浄剤で洗浄した場合など、アルカリ性の液体に晒されると、加工部分の塗膜に生じた微細な割れを介してアルカリ性の液体がアルミニウム基板に接触してしまうことがある。アルカリ性の液体がアルミニウム基板に接触すると、アルミニウムがアルカリ腐食し、セメント様の臭気が発生してしまうことがある。このような臭気が発生すると、エアコンの使用者に対して不快感を与えることもある。
【０００８】
本発明は、前記問題に鑑みてなされたものであり、プレス加工後の皮膜に割れを生じさせず、アルカリ腐食による不快な臭気の発生を抑制することができるアルミニウム製フィン材を提供することを課題とする。
【課題を解決するための手段】
【０００９】
前記課題を解決した本発明に係るアルミニウム製フィン材は、アルミニウムまたはアルミニウム合金からなるアルミニウム基板と、このアルミニウム基板の表面から近い順に、耐食性皮膜層と親水性皮膜層とをこの順で備えるアルミニウム製フィン材であって、前記耐食性皮膜層は、ポリオレフィン系樹脂を含む樹脂組成物からなり、前記親水性皮膜層は、ポリアクリル酸、ポリアクリル酸のアルカリ金属塩、ポリアクリル酸アンモニウムからなる群から選択される少なくとも１種以上を含む樹脂組成物からなり、前記耐食性皮膜層の皮膜付着量が０．０１〜８．０ｇ／ｍ２であり、前記親水性皮膜層の皮膜付着量が０．０２〜１０ｇ／ｍ２であることを特徴としている。
【００１０】
このように、本発明に係るアルミニウム製フィン材は、耐食性皮膜層と親水性皮膜層を形成する樹脂組成物をそれぞれ特定し、かつ、耐食性皮膜層の皮膜付着量と親水性皮膜層の皮膜付着量をそれぞれ特定している。具体的には、耐食性皮膜層をポリオレフィン系樹脂で形成しているので伸びがよく、加工に対する割れが生じ難い。従って、このような耐食性皮膜層を備えることにより、アルカリ性の液体に対するフィン材の耐性を高くすることができる。そのため、プレス加工後にアルカリ性の液体を用いた場合であっても、アルミニウム基板の腐食を生じさせ難くすることができる。また、親水性皮膜層をポリアクリル酸、ポリアクリル酸のアルカリ金属塩、ポリアクリル酸アンモニウムからなる群から選択される少なくとも１種以上で形成しているので、ポリオレフィン系樹脂を含む樹脂組成物を用いて形成された耐食性皮膜層との界面相互作用を少なくすることができる。前記した親水性皮膜層は、耐食性皮膜層に比べて硬質であり割れ易いが、前記したように耐食性皮膜層との界面相互作用が少ないので、加工時に生じた親水性皮膜層の割れを耐食性皮膜層へ伝播し難くすることができる。つまり、本発明に係るアルミニウム製フィン材は、一般的なプレス加工を行っても塗膜（皮膜）に割れが生じない樹脂皮膜をアルミニウム基板の表面に形成している。従って、本発明に係るアルミニウム製フィン材は、プレス加工後の皮膜に割れを生じさせず、アルカリ腐食による不快な臭気の発生を抑制することができる。
【００１１】
本発明に係るアルミニウム製フィン材は、前記アルミニウム基板と前記耐食性皮膜層との間に化成処理皮膜層をさらに備え、前記化成処理皮膜層は、無機酸化物または有機−無機複合化合物からなるのが好ましい。
このようにすると、本発明に係るアルミニウム製フィン材の耐食性をより優れたものとすることができる。
【００１２】
本発明に係るアルミニウム製フィン材は、前記親水性皮膜層の表面に、さらに潤滑性皮膜層を備え、前記潤滑性皮膜層が、ポリエチレングリコール、カルボキシメチルセルロースおよびカルボキシメチルセルロースのアルカリ金属塩よりなる群から選択される１種以上を含む樹脂組成物からなるのが好ましい。
このようにすると、本発明に係るアルミニウム製フィン材の親水性をより優れたものとすることができる。
【発明の効果】
【００１３】
本発明に係るアルミニウム製フィン材は、耐食性皮膜層と親水性皮膜層を形成する樹脂組成物をそれぞれ特定し、かつ、耐食性皮膜層の皮膜付着量と親水性皮膜層の皮膜付着量をそれぞれ特定しているので、一般的なフィン加工によっても塗膜に割れが生じない。従って、本発明に係るアルミニウム製フィン材は、プレス加工後の皮膜に割れを生じさせず、アルカリ腐食による不快な臭気の発生を抑制することができる。
【図面の簡単な説明】
【００１４】
【図１】本発明に係るアルミニウム製フィン材の実施形態の一構成例（構成Ａ）を示す概略断面図である。
【図２】本発明に係るアルミニウム製フィン材の実施形態の一構成例（構成Ｂ）を示す概略断面図である。
【図３】本発明に係るアルミニウム製フィン材の実施形態の一構成例（構成Ｃ）を示す概略断面図である。
【図４】本発明に係るアルミニウム製フィン材の実施形態の一構成例（構成Ｄ）を示す概略断面図である。
【発明を実施するための形態】
【００１５】
以下、適宜図面を参照して、本発明に係るアルミニウム製フィン材（以下、単に「フィン材」という。）の実施形態について詳細に説明する。
＜フィン材の構成（構成Ａ）＞
図１に示すように、本発明に係るフィン材１０は、アルミニウム（Ａｌ）基板１と、このＡｌ基板１の表面（図１〜４ではＡｌ基板１の一方の面）から近い順に、耐食性皮膜層２と親水性皮膜層３とをこの順で備えた構成となっている。以下、このフィン材１０の構成を「構成Ａ」という。
【００１６】
（Ａｌ基板）
Ａｌ基板１は、アルミニウムまたはアルミニウム合金からなる。熱伝導性および加工性が優れることから、ＪＩＳ  Ｈ  ４０００：２０１４に規定されている１０００系のアルミニウムを好適に用いることができる。より具体的には、合金番号１０５０、１０７０、１２００のアルミニウムを好適に用いることができる。また、前記した耐食性皮膜層２、親水性皮膜層３、および後記する化成処理皮膜層４（図２、図４参照）、潤滑性皮膜層５（図３、図４参照）は、ＪＩＳ  Ｈ  ４０００：２０１４に規定されている２０００系から９０００系のアルミニウム合金で形成された板材にも問題なく形成することができる。そのため、Ａｌ基板１は、２０００系から９０００系のアルミニウム合金で形成したものであってもよい。
【００１７】
なお、Ａｌ基板１は、例えば、熱交換器用のフィン材としての強度、熱伝導性および加工性などを考慮して、板厚０．０８〜０．３ｍｍ程度とするのが好ましい。Ａｌ基板１は、鋳造、熱間圧延、冷間圧延、調質等の公知の方法で任意の板厚とすることができる。
【００１８】
（耐食性皮膜層）
耐食性皮膜層２は、フィン材１０の耐食性を高めるために設ける。耐食性皮膜層２は、ポリオレフィン系樹脂を含む樹脂組成物からなる。ポリオレフィン系樹脂を含む樹脂組成物を用いて形成した皮膜（耐食性皮膜層２）は、伸びが良いため加工に対する割れが生じ難く、アルカリ性の液体に対する耐性も高いので、プレス加工後のアルカリ性の液体によるＡｌ基板１の腐食を生じさせ難い。なお、プレス加工によって、耐食性皮膜層２の上に設けられている親水性皮膜層３や潤滑性皮膜５の割れを避けることは困難であるが、親水性皮膜層３よりもＡｌ基板１の近くに設けられている耐食性皮膜層２に割れが生じなければＡｌ基板１が露出することはなく、Ａｌ基板１の腐食および腐食臭気の発生に至ることはない。従って、従来は、プレス加工によって皮膜（つまり、少なくとも耐食性皮膜層２および親水性皮膜層３を含んでなる皮膜）に割れが生じると、局所的にＡｌ基板が露出し、耐食性が低下していた。また、特に、アルカリ性の液体（市販のエアコン洗浄剤等）に晒された場合、Ａｌ基板は速やかに腐食し、特有の腐食臭気が発生して、使用者に不快感を与えていたが、耐食性皮膜層２を備えることでこれらの事態を回避することができるようになる。
【００１９】
（耐食性皮膜層の皮膜付着量）
耐食性皮膜層２の皮膜付着量（厚さ）は、０．０１〜８．０ｇ／ｍ２とする。耐食性皮膜層２の皮膜付着量がこの範囲にあると、フィン材１０の耐食性および親水性皮膜層３との密着性を確保することができるとともに、熱交換の効率が良い。これに対し、耐食性皮膜層２の皮膜付着量が０．０１ｇ／ｍ２未満であると、フィン材１０の耐食性、および親水性皮膜との密着性を確保することができない。また、耐食性皮膜層２の厚さが８．０ｇ／ｍ２を超えると親水性皮膜層３が断熱層となるため、熱交換の効率が悪くなる。
フィン材１０の耐食性および親水性皮膜層３との密着性をより向上させるとともに、熱交換の効率をより良いものとする観点から、耐食性皮膜層２の皮膜付着量は、０．０３ｇ／ｍ２以上とするのが好ましく、５．０ｇ／ｍ２以下とするのが好ましい。
【００２０】
なお、耐食性皮膜層２の皮膜付着量は、塗料濃度や、塗料の塗装にバーコーターを用いた場合はバーコーターＮｏ．などを調整することで任意に調整可能である。
また、耐食性皮膜層２の皮膜付着量は、蛍光Ｘ線、赤外膜厚計、皮膜剥離による重量測定などで測定することができる。
【００２１】
耐食性皮膜層２の組成は、皮膜固形分１００質量部に対してポリオレフィン系樹脂が７０質量部以上であることが好ましく、さらに、９０質量部以上であることがより好ましい。皮膜固形分１００質量部に対してポリオレフィン系樹脂が７０質量部以上あれば、フィン材１０に十分な耐食性を付与することができるため、プレス加工後のアルカリ性の液体によるＡｌ基板１の腐食を生じさせ難くすることができる。
【００２２】
ポリオレフィン系樹脂を含む樹脂組成物としては、例えば、三井化学製「ケミパール（登録商標）」や、東邦化学工業製「ハイテック（登録商標）Ｓ３１４８」などがある。
【００２３】
ポリオレフィン系樹脂を含む樹脂組成物は、ポリオレフィン系樹脂以外に、塗装性や作業性、皮膜（塗膜）物性などを改善するために、各種の水系溶媒や塗料添加物を添加してもよい。例えば、水溶性有機溶剤、界面活性剤、表面調整剤、湿潤分散剤、沈降防止剤、酸化防止剤、消泡剤、防錆剤などの各種の溶剤や添加剤を、単独でまたは複数組み合わせて配合してもよい。
【００２４】
（親水性皮膜層）
親水性皮膜層３は、フィン材１０の親水性を高めるために設ける。親水性皮膜層３は、ポリアクリル酸、ポリアクリル酸のアルカリ金属塩、ポリアクリル酸アンモニウムからなる群から選択される少なくとも１種以上を含む樹脂組成物（以下、単に「ポリアクリル酸系を含む樹脂組成物」ということもある。）からなる。このような樹脂組成物を用いて形成した皮膜（親水性皮膜層３）は、ポリオレフィン系樹脂を含む樹脂組成物を用いて形成された耐食性皮膜層２との界面相互作用を少なくすることができる。前記した群から選択された化合物を含む樹脂組成物を用いて形成された親水性皮膜層３は、耐食性皮膜層２に比べて硬質であり割れ易いが、前記したように耐食性皮膜層２との界面相互作用が少ないので、加工時に生じた親水性皮膜層３の割れを耐食性皮膜層２へ伝播し難くすることができる。親水性皮膜層がポリアクリル酸系を含む樹脂組成物からなるものでない場合は前記した作用効果を得ることができず、フィン加工によって生じた割れが耐食性皮膜層２に伝播するおそれが強い。そのため、耐食性皮膜層２が割れる可能性が高くなってしまう。
【００２５】
（親水性皮膜層の皮膜付着量）
親水性皮膜層３の皮膜付着量は、０．０２〜１０ｇ／ｍ２とする。親水性皮膜層３の皮膜付着量がこの範囲にあると、フィン材１０の親水性を確保することができる。これに対し、親水性皮膜層３の皮膜付着量が０．０２ｇ／ｍ２未満であると、フィン材１０の親水性が低下し易くなる。また、親水性皮膜層３の皮膜付着量が１０ｇ／ｍ２を超えると、親水性皮膜層３は加工によって割れ易いので、親水性皮膜層３の割れにＡｌ基板１側の耐食性皮膜層２が追従してしまい、割れ易くなる。そして、親水性皮膜層３の割れによってアルカリ性の液体の透過が著しく進行するため、腐食し易くなる。
親水性皮膜層３の割れをより一層防止しつつ、フィン材１０の親水性をより一層向上させる観点から、親水性皮膜層３の皮膜付着量は、０．０８ｇ／ｍ２以上とするのが好ましく、２ｇ／ｍ２以下とするのが好ましい。
【００２６】
なお、親水性皮膜層３の皮膜付着量は、塗料濃度や、塗料の塗装にバーコーターを用いた場合はバーコーターＮｏ．などを調整することで任意に調整可能である。
また、親水性皮膜層３の皮膜付着量は、蛍光Ｘ線、赤外膜厚計、皮膜剥離による重量測定などで測定することができる。
【００２７】
ポリアクリル酸系を含む樹脂組成物の例としては、東亞合成製「ジュリマー（登録商標）ＡＣ−１０Ｓ」、日本触媒製「アクアリック（登録商標）ＨＬ」、ポリアクリル酸ナトリウムである日本触媒製「アクアリック（登録商標）ＤＬ」、東亞合成製「ジュリマー（登録商標）ＡＣ−１０ＳＬ」、およびポリアクリル酸アンモニウムである東亞合成製「アロン（登録商標）Ａ３０」などが挙げられる。
また、ポリアクリル酸系を含む樹脂組成物には、スルホン酸基含有モノマーとの共重合体を用いてもよく、例えば、日本触媒製「アクアリック（登録商標）ＧＬ」などが挙げられる。
さらに、ポリアクリル酸系を含む樹脂組成物としては、当然、バインダー剤に限らず、分散剤や増粘剤としての効果を有する樹脂製品を使用してもよい。
ポリアクリル酸系を含む樹脂組成物は、前記重合体、共重合体、または、それらの混合物以外に、塗装性、作業性、若しくは、塗膜物性などを改善するために、各種の水系溶媒や塗料添加物を添加することが可能である。例えば、水溶性有機溶剤、界面活性剤、表面調整剤、湿潤分散剤、架橋剤、沈降防止剤、酸化防止剤、消泡剤、防錆剤などの各種の溶剤や添加剤を、単独でまたは複数組み合わせて添加してもよい。
【００２８】
＜フィン材の構成（構成Ｂ）＞
次に、図２に示すように、本発明に係るフィン材２０は、Ａｌ基板１と、このＡｌ基板１の表面（図２ではＡｌ基板１の一方の面）から近い順に、耐食性皮膜層２と親水性皮膜層３とをこの順で備えている。そして、このフィン材２０では、Ａｌ基板１と耐食性皮膜層２との間に化成処理皮膜層４をさらに備えた構成となっている。以下、このフィン材２０の構成を「構成Ｂ」という。
【００２９】
なお、フィン材２０とフィン材１０とは、前記したようにフィン材２０が、Ａｌ基板１と耐食性皮膜層２との間に化成処理皮膜層４をさらに備えている点で、これを備えていないフィン材１０と相違しており、他の構成要素については同一である。以下、フィン材２０について説明するが、フィン材１０と同一の構成要素については同一の符号を付して該当する構成要素に関する説明を援用することとし、ここでの説明は省略する。
【００３０】
（化成処理皮膜層）
化成処理皮膜層４は、無機酸化物または有機−無機複合化合物からなる。Ａｌ基板１と耐食性皮膜層２との間に化成処理皮膜層４を備えることにより、Ａｌ基板１と耐食性皮膜層２の密着性を向上させることができる。
また、Ａｌ基板１の表面に化成処理皮膜層４を備えると、Ａｌ基板１への凝縮水（結露水）の接触を抑制することができるので、フィン材としての耐食性を向上させることができる。
【００３１】
無機酸化物は、主成分としてＣｒまたはＺｒを含むものであるのが好ましい。そのような無機酸化物として、具体的には、リン酸クロメート処理、リン酸ジルコニウム処理、酸化ジルコニウム処理、クロム酸クロメート処理、リン酸亜鉛処理、またはリン酸チタン酸処理を行うことにより形成されたものなどが挙げられる。なお、本発明で用いることのできる無機酸化物は耐食性を奏するものであればよく、これらに限定されないことはいうまでもない。
【００３２】
無機−有機複合化合物としては、塗布型クロメート処理または塗布型ジルコニウム処理を行うことにより形成されたものを挙げることができる。そのような無機−有機複合化合物として、具体的には、アクリル−ジルコニウム複合体などが挙げられる。
【００３３】
化成処理皮膜層４の形成は、例えば、Ａｌ基板１の表面にスプレーなどで化成処理液を塗布することにより行うことができる。
化成処理皮膜層４の付着量は、例えば、ＣｒまたはＺｒを１〜１００ｍｇ／ｍ２の範囲で含有するのが好ましく、５〜８０ｍｇ／ｍ２の範囲で含有するのがより好ましい。
また、化成処理皮膜層４の厚さは、例えば、１〜１００ｎｍ（１０〜１０００Å）とするのが好ましく、５〜８０ｎｍ（５０〜８００Å）とするのがより好ましいが、使用目的等に合わせて適宜変更することができる。
また、化成処理皮膜層４の付着量は、蛍光Ｘ線、赤外膜厚計、皮膜剥離による重量測定などで測定することができる。
【００３４】
＜フィン材の構成（構成Ｃ）＞
次に、図３に示すように、本発明に係るフィン材３０は、Ａｌ基板１と、このＡｌ基板１の表面（図３ではＡｌ基板１の一方の面）から近い順に、耐食性皮膜層２と親水性皮膜層３とをこの順で備えている。そして、このフィン材３０では、親水性皮膜層３の表面に、さらに潤滑性皮膜層５を備えた構成となっている。以下、このフィン材３０の構成を「構成Ｃ」という。
【００３５】
なお、フィン材３０とフィン材１０とは、前記したようにフィン材３０が、親水性皮膜層３の表面に、さらに潤滑性皮膜層５を備えている点で、これを備えていないフィン材１０と相違しており、他の構成要素については同一である。以下、フィン材３０について説明するが、フィン材１０と同一の構成要素については同一の符号を付して該当する構成要素に関する説明を援用することとし、ここでの説明は省略する。
【００３６】
（潤滑性皮膜層）
潤滑性皮膜層５は、フィン材としての親水性を向上させる。また、潤滑性皮膜層５は、潤滑性樹脂からなるため、この潤滑性樹脂によって摩擦係数を低減させることができ、熱交換器のフィン製造時のプレス加工性を向上させる。
【００３７】
潤滑性樹脂としては、例えば、ポリエチレングリコール（ＰＥＧ）、カルボキシメチルセルロース（ＣＭＣ）、および、カルボキシルセルロースのアルカリ金属塩（ＣＭＣアルカリ金属塩）よりなる群から選択される１種以上を含むものである。また、潤滑性樹脂は、ポリエチレングリコールを単独で用いてもよいし、カルボキシメチルセルロースを単独で用いてもよいし、カルボキシメチルセルロースのアルカリ金属塩を単独で用いてもよいが、それらを混合して用いることが好ましい。例えば、ポリエチレングリコールとカルボキシメチルセルロースナトリウムとを混合して用いることが好ましい。これにより、造膜性及び潤滑性（プレス成形性）が一層良好となる。ポリエチレングリコールとカルボキシメチルセルロースナトリウムの質量比は、ポリエチレングリコール：カルボキシメチルセルロースナトリウム＝５：５から９：１程度が好ましい。潤滑性樹脂として具体的には、例えば、ポリエチレングリコール（三洋化成製ＰＥＧ２００００）とカルボキシメチルセルロース（第一工業製薬製セロゲン）を質量比８：１で混合したものなどが挙げられる。
【００３８】
潤滑性皮膜層５が親水性皮膜層３の表面に形成されていても、潤滑性皮膜層５を構成する潤滑性樹脂も親水性を有することから、親水性皮膜層３により発現されるフィン材の親水性の向上、親水性の長期間の維持等の機能が低下することはない。また、潤滑性皮膜層５の皮膜付着量は、０．０１〜１．０ｇ／ｍ２が好ましい。潤滑性皮膜層５の皮膜付着量がこの範囲にあると、フィン材の親水性を確実に向上させることができる。
【００３９】
なお、潤滑性皮膜層５の皮膜付着量は、塗料濃度や、塗料の塗装にバーコーターを用いた場合はバーコーターＮｏ．などを調整することで任意に調整可能である。
また、潤滑性皮膜層５の皮膜付着量は、蛍光Ｘ線、赤外膜厚計、皮膜剥離による重量測定などで測定することができる。
【００４０】
＜フィン材の構成（構成Ｄ）＞
次に、図４に示すように、本発明に係るフィン材４０は、Ａｌ基板１と、このＡｌ基板１の表面（図４ではＡｌ基板１の一方の面）から近い順に、耐食性皮膜層２と親水性皮膜層３とをこの順で備えている。そして、このフィン材４０では、Ａｌ基板１と耐食性皮膜層２との間に化成処理皮膜層４をさらに備え、かつ、親水性皮膜層３の表面に、さらに潤滑性皮膜層５を備えた構成となっている。以下、このフィン材４０の構成を「構成Ｄ」という。
【００４１】
つまり、フィン材４０は、フィン材１０〜３０で説明した耐食性皮膜層２、親水性皮膜層３、化成処理皮膜層４、および潤滑性皮膜層５をすべて備えた構成となっている。なお、これらの皮膜層については既に説明しているため、ここでの説明は省略する。
【００４２】
前記したように、フィン材４０は、フィン材１０〜３０で説明した耐食性皮膜層２、親水性皮膜層３、化成処理皮膜層４、および潤滑性皮膜層５をすべて備えているので、これらの皮膜層の相乗効果により、耐食性および親水性のいずれにおいても特に優れたものとなっている。
【００４３】
以上に説明した本発明に係るフィン材１０〜４０は、耐食性皮膜層２と親水性皮膜層３を形成する樹脂組成物をそれぞれ特定し、かつ、耐食性皮膜層２の皮膜付着量と親水性皮膜層３の皮膜付着量をそれぞれ特定しているので、一般的なフィン加工によっても塗膜（樹脂皮膜）に割れが生じない。従って、本発明に係るフィン材１０〜４０は、プレス加工後の皮膜に割れを生じさせず、アルカリ腐食による不快な臭気の発生を抑制することができる。
【００４４】
なお、本発明においては、図１〜４に示したように、Ａｌ基板１の片面のみに構成Ａ、構成Ｂ、構成Ｃ、または構成Ｄに記載した層構造を備える態様とすることができるが、構成Ａ、構成Ｂ、構成Ｃ、または構成Ｄに記載した層構造をＡｌ基板１の両面に備える態様とすることが好ましい。このような好ましい態様とすると、Ａｌ基板１の両面が前記した各皮膜層によって保護されるため、プレス加工後の皮膜に割れを生じさせず、アルカリ腐食による不快な臭気の発生を抑制することができるという効果をより確実に奏することができる。
【００４５】
構成Ａ、構成Ｂ、構成Ｃ、または構成Ｄに記載した層構造をＡｌ基板１の両面に備える場合、両面を同じ層構造とすることができるし、両面を異なる層構造とすることもできる。すなわち、例えば、Ａｌ基板１の両面を構成Ａに記載した層構造とすることができ、また、例えば、Ａｌ基板１の一方の面を構成Ａに記載した層構造とし、他方の面を構成Ｂに記載した層構造とすることができる。本発明に係るフィン材は、これらの態様とした場合であっても、プレス加工後の皮膜に割れを生じさせず、アルカリ腐食による不快な臭気の発生を抑制することができる。
【００４６】
＜フィン材の製造方法＞
次に、本発明に係るフィン材の製造方法について説明する。
フィン材の製造方法としては、例えば、Ａｌ基板製造工程と、皮膜層形成工程とを含み、少なくともこれらの工程についてはこの手順で行う。
【００４７】
（Ａｌ基板製造工程）
Ａｌ基板製造工程は、前記したＡｌ基板１を製造する工程である。Ａｌ基板製造工程は、例えば、材料の溶解、溶解した材料を鋳塊にする鋳造、鋳塊の面削、面削した鋳塊を板材にする熱間圧延及び冷間圧延を順次行うことなどが挙げられる。なお、Ａｌ基板製造工程においては、面削前に鋳塊の均質化熱処理を行ったり、熱間圧延と冷間圧延の間及び冷間圧延中のうちの少なくとも一つに中間焼鈍を行ったり、冷間圧延後に溶体化熱処理や焼入れ、調質などを行ったりすることもできる。このＡｌ基板製造工程は、Ａｌ基板１を製造することのできる一般的な条件および設備で行うことができる。
【００４８】
（皮膜層形成工程）
皮膜層形成工程は、Ａｌ基板製造工程で製造したＡｌ基板１の表面に皮膜層を形成する工程である。つまり、この皮膜層形成工程でＡｌ基板１の表面に前記した耐食性皮膜層２と親水性皮膜層３とを形成する。
また、この皮膜層形成工程では、必要に応じてＡｌ基板１と耐食性皮膜層２との間に化成処理皮膜層４を形成することができる。さらに、この皮膜層形成工程では、親水性皮膜層３の表面に潤滑性皮膜層５を形成することができる。
【００４９】
耐食性皮膜層２、親水性皮膜層３および親水性皮膜層３の形成は、例えば、バーコーター、ロールコーターなどの手法で行うことができる。前記した各皮膜層を形成するための各樹脂組成物（塗料）の塗布にあたっては、樹脂組成物を硬化させて皮膜を形成した後の皮膜付着量がそれぞれ前記した範囲となるように、樹脂組成物の塗布量を適宜調整するのが好ましい。なお、前記した皮膜層を形成するときの焼付け温度（Ａｌ基板１の到達温度）は、塗布する樹脂組成物によって適宜設定するが、一般的に１００〜３００℃の範囲で行われる。焼付けは、該当する樹脂組成物をＡｌ基板１に塗布した後すぐに行うのが好ましい。焼付けに替えて紫外線を照射するなどの公知の手段を採用することもできる。
また、化成処理皮膜層４を形成する場合は、耐食性皮膜層２を形成する前に化成処理を行う。化成処理皮膜層４の形成は、前記したように、例えば、Ａｌ基板１の表面にスプレーなどで化成処理液を塗布することにより行うことができる。
【００５０】
以上に説明した製造方法を実施することにより、前記したフィン材１０、２０、３０、４０を任意に製造することができる。
また、前記したように、本発明に係るフィン材の製造方法は、Ａｌ基板製造工程と、皮膜層形成工程とを含むものであるが、Ａｌ基板製造工程と皮膜層形成工程の間や、皮膜層形成工程中における適宜のタイミングで、必要に応じてＡｌ基板１を洗浄する工程、Ａｌ基板１を所定の寸法に切断する工程、Ａｌ基板１を所定の形状に成形する工程などを含むようにしてもよい。
【実施例】
【００５１】
次に、本発明の効果を奏する実施例とそうでない比較例とを参照して、本発明の内容について具体的に説明する。
【００５２】
Ａｌ基板の両面に、表１に示す耐食性樹脂１〜７に係る耐食性皮膜層用樹脂組成物（塗料）と、表２に示す親水性樹脂１〜８に係る親水性皮膜層用樹脂組成物（塗料）と、を用い、表３〜７に示す皮膜付着量となるようにバーコーターで塗布して焼き付けを行い、Ｎｏ．１〜１３６に係る試料（フィン材）を製造した。なお、表３〜７に示すように、必要に応じて、耐食性皮膜層および潤滑性皮膜層を形成した。
耐食性皮膜層を形成するものについては、耐食性皮膜層用樹脂組成物を塗布する前に、スプレーで化成処理液をＡｌ基板の両面に塗布し、化成処理を行ってこれを形成した。
潤滑性皮膜層を形成するものについては、親水性皮膜層を形成した後、潤滑性皮膜層用樹脂組成物（塗料）をバーコーターで塗布し、焼き付けを行った。潤滑性皮膜層用樹脂組成物はいずれもポリエチレングリコール（三洋化成製ＰＥＧ２００００）とカルボキシメチルセルロース（第一工業製薬製セロゲン）を質量比８：１で混合したものを用いた。
なお、Ａｌ基板は、ＪＩＳ  Ｈ  ４０００：２０１４に規定されている合金番号Ａ１２００のアルミニウム板を用いた（板厚０．１ｍｍ）。
【００５３】
そして、製造したＮｏ．１〜１３６に係る試料に対して、加工割れ試験と、腐食臭気試験と、耐食性の評価と、親水性の評価（すなわち、水の接触角の測定および水濡れ性の評価）と、を行った。これらの試験および評価の方法と評価基準は以下のとおりである。
【００５４】
（加工割れ試験）
製造したフィン材をエリクセン試験機で張り出し加工を施し、Ａｌ基板に割れが生じた時点で加工を止めて、張り出し部における皮膜の表面を電子顕微鏡で観察した。観察された皮膜割れの中から任意に１０ヶ所を選定し、収束イオンビーム（Focused Ion Beam；ＦＩＢ）装置で切削して、対象とする皮膜割れの垂直方向断面を出現させ、その切削断面を観察した。
対象の皮膜割れが耐食性皮膜層に及んでいない、または及んでいてもＡｌ基板が露出していない場合は○、皮膜割れが耐食性皮膜層に達しており、Ａｌ基板の露出が認められた場合は×と判定し、×の結果が１０ヶ所中１ヶ所以下の場合はＡ（優秀）、２ヶ所の場合はＢ（良好）、３ヶ所以上の場合はＣ（不良）とした。評価判定がＡおよびＢであるものを合格とした。
【００５５】
（腐食臭気試験）
製造したフィン材をエリクセン値相当に加工した後、ｐＨ９．８〜１０．２に調製したアルカリ性の液体に浸漬し、２５±２℃の範囲に保持し、２４時間静置した。２４時間経過後、アルカリ性の液体からフィン材を取り出し、２５±５℃の範囲に保った試験室内に１２０時間静置して乾燥させた後、臭気を官能評価した。
官能評価は、パネラ６名がそれぞれ臭気を嗅ぎ、臭気の強さに応じて下記の＜評価基準１＞にて点数を付け、６名のうち最高点と最低点を付けた２名分を除いた４名分の点数を平均し、平均点を算出した。平均点から下記の＜評価基準２＞で評価し、１点以下であれば合格（すなわち、評価判定が◎および○であるものを合格）とした。
【００５６】
＜評価基準１＞
０点：臭気を感じない
１点：弱く臭気を感じる
２点：楽に臭気を感じるが、強いとは感じない
３点：強く臭気を感じる
４点：とても強く臭気を感じる
【００５７】
＜評価基準２＞
◎：特に良好    ：平均点が０．５点以下
○：良好        ：平均点が０．５点を超え、１点以下
△：不良        ：平均点が１点を超え、２点以下
×：著しく不良  ：平均点が２点を超える
【００５８】
（耐食性の評価）
製造したフィン材について、ＪＩＳ  Ｚ  ２３７１：２０００に示された方法で、４８０時間の塩水噴霧試験を行い、表面の腐食の程度を確認し、規定のレイティングナンバ（Ｒａｔｉｎｇ  Ｎｕｍｂｅｒ、以下Ｒ．Ｎ．と略す）で腐食程度の評価を実施した。なお、評価基準は以下のとおりであり、評価判定が◎および○であるものを合格とした。
【００５９】
＜評価基準＞
◎：特に良好    ：Ｒ．Ｎ．９．８以上
○：良好        ：Ｒ．Ｎ．９．５以上、９．８未満
△：やや不良    ：Ｒ．Ｎ．９．３以上、９．５未満
×：著しく不良  ：Ｒ．Ｎ．９．３未満
【００６０】
（親水性の評価（水の接触角の測定））
製造したフィン材を、流量が０．１Ｌ／分である流水に８時間浸漬した後、８０℃で１６時間乾燥する工程を１サイクルとして、５サイクル行った。この親水性サイクル試験を実施した後、製造したフィン材を室温に戻して、表面に約０．５μＬの純水を滴下し、接触角測定器（協和界面科学社製：ＣＡ−０５型）を用いて接触角を測定した。流水には水道水を使用し、それぞれの試料について３箇所水の接触角を測定し、その平均値を算出した。測定結果（平均値）について、下記の評価基準で評価した。評価判定が◎および○であるものを合格とした。
【００６１】
＜評価基準＞
◎：特に良好    ：接触角が２０°未満
○：良好        ：接触角が２０°以上、４０°未満
△：不良        ：接触角が４０°以上、６０°未満
×：著しく不良  ：接触角が６０°以上
【００６２】
（親水性の評価（水濡れ性の評価））
水濡れ性の評価は、評価面に対して純水を霧吹き器にて吹きかけ、水濡れの様子を目視で観察した。その結果、濡れ面積率が９０％以上の場合を特に良好（◎）、７０％以上９０％未満の場合を良好（○）、５０％以上７０％未満の場合を不良（△）、５０％未満の場合を著しく不良（×）と評価した。評価判定が◎および○であるものを合格とした。
【００６３】
表３〜７にＮｏ．１〜１３６に係る試料の皮膜層の構成、用いた樹脂組成物の種類と皮膜層形成後の皮膜付着量（ｇ／ｍ２）を示す。なお、表３〜７に記載されている「構成」は、実施の形態で説明した構成Ａ〜Ｄに記載した層構造をＡｌ基板の両面に備えていることを示す。表４、６の「アクリル−ジルコニウム」は、アクリル−ジルコニウム複合体を示す。
また、表８〜１２に加工割れ試験、腐食臭気試験、耐食性の評価および親水性の評価（すなわち、水の接触角の測定および水濡れ性の評価）の結果を示す。
【００６４】
【表１】
2016191479.tif 000003
【００６５】
【表２】
2016191479.tif 000004
【００６６】
【表３】
2016191479.tif 000005
【００６７】
【表４】
2016191479.tif 000006
【００６８】
【表５】
2016191479.tif 000007
【００６９】
【表６】
2016191479.tif 000008
【００７０】
【表７】
2016191479.tif 000009
【００７１】
【表８】
2016191479.tif 000010
【００７２】
【表９】
2016191479.tif 000011
【００７３】
【表１０】
2016191479.tif 000012
【００７４】
【表１１】
2016191479.tif 000013
【００７５】
【表１２】
2016191479.tif 000014
【００７６】
表８〜１１に示すように、Ｎｏ．１〜１０４に係る試料は、本発明の要件を満たしていたので、加工割れ試験、腐食臭気試験、耐食性の評価および親水性の評価が良好であった（実施例）。
特に、Ｎｏ．１、３、５〜１６、１８、２０〜２３、２５、２７〜３１、３３〜４４、４６〜４９、５１〜１０４に係る試料は、前記した評価が極めて良好であり、より好ましい態様であることが確認された。
【００７７】
これに対し、表１２に示すように、Ｎｏ．１０５〜１３６に係る試料は、本発明の要件のうちの少なくとも一つを満たしていなかったので、加工割れ試験、腐食臭気試験、耐食性の評価および親水性の評価のうちの少なくとも一つがが不良であった（比較例）。
【００７８】
具体的には、Ｎｏ．１０５、１０６、１１３〜１２２、１２９〜１３６に係る試料は、耐食性皮膜層がポリオレフィン系樹脂を含む樹脂組成物からなるものではなかったので、加工割れ試験および腐食臭気試験の結果が不良となった。
【００７９】
Ｎｏ．１０７、１２３に係る試料は、耐食性皮膜層の皮膜付着量が下限未満であったので、加工割れ試験および腐食臭気試験の結果が不良となった。
Ｎｏ．１０８、１２４に係る試料は、耐食性皮膜層の皮膜付着量が上限を超えていたので、加工割れ試験および腐食臭気試験の結果が不良となった。
【００８０】
Ｎｏ．１１１、１１２、１２７、１２８に係る試料は、親水性皮膜層がポリアクリル酸系を含む樹脂組成物からなるものではなかったので、加工割れ試験および腐食臭気試験の結果が不良となった。
【００８１】
Ｎｏ．１０９、１２５に係る試料は、親水性皮膜層の皮膜付着量が下限未満であったので、親水性の評価（すなわち、水の接触角の測定および水濡れ性の評価）が不良となった。
Ｎｏ．１１０、１２６に係る試料は、親水性皮膜層の皮膜付着量が上限を超えていたので、加工割れ試験および腐食臭気試験の結果が不良となった。
【符号の説明】
【００８２】
１０、２０、３０、４０  アルミニウム製フィン材（フィン材）
１      アルミニウム基板（Ａｌ基板）
２      耐食性皮膜層
３      親水性皮膜層
４      化成処理皮膜層
５      潤滑性皮膜層
【図１】
2016191479.tif 000015
【図２】
2016191479.tif 000016
【図３】
2016191479.tif 000017
【図４】
2016191479.tif 000018